FR 3163944 A1 20260102 FR 2406982 A 20240627 L’invention concerne un produit renforcé à base d’au moins un élément de renfort métallique et d’une composition de caoutchouc à base d’au moins un élastomère diénique, une charge renforçante et un système de réticulation à base de soufre, la composition de caoutchouc comprenant au moins un dérivé d’ascorbate de formule générale (I) : (I) dans laquelle n est un entier égal à 1 ou 2, représente un composé ascorbate et B représente un atome d’hydrogène ou un métal alcalin ou alcalino-terreux, ladite composition de caoutchouc comprenant un sel de thiosulfate et au plus 0,1 pce d’un sel d’un métal de transition. Produit renforcé à base d’au moins un élément de renfort métallique et d’une composition de caoutchouc. Domaine technique de l’invention La présente invention est relative au domaine des produits en caoutchouc renforcés, en particulier à destination des bandages pneumatiques ou non pneumatiques, ainsi qu’aux articles comprenant de tels produits renforcés. Art antérieur Les nappes de renforcement des bandages pneumatiques ou des articles renforcés en caoutchouc comprennent habituellement une composition de caoutchouc, dite de calandrage, et des câbles de renforcement textiles ou métalliques. Ces nappes étant soumises à des contraintes importantes lors du roulage des pneumatiques, notamment du fait de conditions de roulage pouvant être particulièrement sévères, par exemple sous une atmosphère humide et corrosive, on comprend que les compositions de caoutchouc qui les composent doivent posséder non seulement de bonnes propriétés d’adhésion aux renforts, mais également de bonnes propriétés de déformation à rupture, y compris dans des conditions sévères. De nombreux travaux ont été réalisés par les manufacturiers de bandages pneumatiques pour améliorer une ou plusieurs de ces performances, notamment par l’ajout d’additifs aux compositions de caoutchouc. Ainsi, le document US 5,859,101 décrit une composition pour pneumatique comprenant de 0,05 à 5 pce d’un composé sélectionné parmi l’acide ascorbique et ses dérivés, le tocophérol, l’acide citrique et ses dérivés permettant d’améliorer la résistance à l’abrasion, la résistance à la fissuration et la résistance en fatigue de compositions de caoutchouc pouvant être utilisées en compositions de calandrage. Ce document n’aborde pas la problématique de l’adhésion à des éléments de renfort. L’adhésion aux renforts, en particulier métalliques, est améliorée par l’utilisation de sels de cobalt. Cependant, ces dernières années ont vu fortement s’accroître la pression sur le cobalt, et on cherche à limiter autant que possible l’utilisation de ces sels. Le document WO2015/135847 vise à remplacer les sels de cobalt tout en maintenant de bonnes propriétés de caoutchouterie et une adhésion élevée notamment en milieu chaud et humide. Ce document propose d’utiliser une combinaison d’un sel de thiosulfate, une teneur réduite en oxyde de zinc et un sel d’un métal alcalino-terreux, alcalin ou lanthanide, en particulier un acétylacétonate d’un métal alcalino-terreux, alcalin ou lanthanide. Le document WO2021/123587 enseigne l’utilisation d’un composé ascorbate et d’un métal alcalino-terreux visant à améliorer les propriétés d’adhésion à l’initial et de résistance à la propagation de fissures sans dégrader les propriétés à rupture. Toutefois, ce document ne décrit pas l’association d’un dérivé d’ascorbate avec un composé thiosulfate. Poursuivant ses recherches, la demanderesse a découvert qu’une composition de caoutchouc comprenant un dérivé d’ascorbate et un sel de thiosulfate présentait à la fois des propriétés d’adhésion, notamment après vieillissement, et de déformation à rupture maintenues, voire améliorées lorsque la composition était utilisée en calandrage d’un élément de renfort métallique. Description détaillée de l’invention L’invention concerne au moins un produit renforcé à base d’au moins un élément de renfort métallique et d’une composition de caoutchouc à base d’au moins un élastomère diénique, une charge renforçante et un système de réticulation à base de soufre, la composition de caoutchouc comprenant au moins un dérivé d’ascorbate de formule générale (I) : (I) dans laquelle n est un entier égal à 1 ou 2, représente un composé ascorbate de formule générale (II) (II) dans laquelle R 1 représente un atome d’hydrogène ou un groupe choisi parmi les groupes alkyles comprenant de 1 à 18 atomes de carbone, les groupes alkylecarbonyles et alcényles comprenant de 2 à 18 atomes de carbone, et les groupes alcénylcarbonyles comprenant de 3 à 18 atomes de carbone, et B représente un atome d’hydrogène ou un métal alcalin ou alcalino-terreux, ladite composition de caoutchouc comprenant un sel de thiosulfate et au plus 0,1 pce d’un sel d’un métal de transition. Définitions Par l'expression "à base de", il faut entendre un produit ou une composition comportant le mélange et/ou le produit de réaction in situ des différents constituants utilisés, certains de ces constituants pouvant réagir et/ou étant destinés à réagir entre eux, au moins partiellement, lors des différentes phases de fabrication de la composition ; le produit ou la composition pouvant ainsi être à l’état totalement ou partiellement réticulé ou à l’état non-réticulé. Par l’expression "partie en poids pour cent parties en poids d’élastomère" (ou pce), il faut entendre au sens de la présente invention, la partie, en masse pour cent parties en masse d’élastomère. Dans la présente, sauf indication expresse différente, tous les pourcentages (%) indiqués sont des pourcentages (%) en masse. D'autre part, tout intervalle de valeurs désigné par l'expression "entre a et b" représente le domaine de valeurs allant de plus de a à moins de b (c’est-à-dire bornes a et b exclues) tandis que tout intervalle de valeurs désigné par l'expression "de a à b" signifie le domaine de valeurs allant de a jusqu'à b (c’est-à-dire incluant les bornes strictes a et b). Les composés comprenant du carbone qui sont mentionnés dans la description peuvent être d'origine fossile ou biosourcée. Dans ce dernier cas, ils peuvent être, partiellement ou totalement, issus de la biomasse ou obtenus à partir de matières premières renouvelables issues de la biomasse. Sont concernés notamment les polymères, les plastifiants, les charges, etc. Produit renforcé Le produit renforcé selon l’invention est à base d’au moins un élément de renfort métallique et d’une composition de caoutchouc à base d’au moins un élastomère diénique, une charge renforçante et un système de réticulation à base de soufre, la composition de caoutchouc comprenant au moins un dérivé d’ascorbate de formule générale (I) : (I) dans laquelle n est un entier égal à 1 ou 2, représente un composé ascorbate de formule générale (II) (II) dans laquelle R 1 représente un atome d’hydrogène ou un groupe choisi parmi les groupes alkyles comprenant de 1 à 18 atomes de carbone, les groupes alkylecarbonyles et alcényles comprenant de 2 à 18 atomes de carbone, et les groupes alcénylcarbonyles comprenant de 3 à 18 atomes de carbone, et B représente un atome d’hydrogène ou un métal alcalin ou alcalino-terreux, ladite composition de caoutchouc comprenant un sel de thiosulfate et au plus 0,1 pce d’un sel d’un métal de transition. Par groupe alcényle, on entend un groupe hydrocarboné monovalent comprenant au moins une insaturation. Ascorbate et métal alcalino-terreux La composition de caoutchouc du produit renforcé selon l’invention comprend au moins un dérivé d’ascorbate de formule générale (I), et présente une teneur en dérivé d’ascorbate de formule générale (I) de préférence allant de 0,5 pce à 10 pce, de manière préférée allant de 1 à 8 pce. Par métal alcalino-terreux on entend un métal choisi dans le groupe constitué par le bérillium, le magnésium, le calcium, le strontium, le baryum et le radium. Le composé ascorbate de formule générale (I) peut être tout type de dérivé d’ascorbate répondant à cette formule. De manière préférée, R 1 représente un atome d’hydrogène ou un groupe choisi parmi les groupes alkyles comprenant de 1 à 5 atomes de carbone, préférentiellement de 1 à 3 atomes de carbone, les groupes alkylecarbonyles et alcényles comprenant de 2 à 5 atomes de carbone et de manière préférée de 2 à 4 atomes de carbone et les groupes alcénylcarbonyles comprenant de 3 à 5 atomes de carbone et de manière préférée de 3 à 4 atomes de carbone. En particulier, dans un arrangement préféré, le groupement R 1 est préférentiellement un groupe choisi parmi les groupes alkyles comprenant de 1 à 5 atomes de carbone, préférentiellement de 1 à 3 atomes de carbone et les groupes alcényles comprenant de 2 à 5 atomes de carbone et de manière préférée de 2 à 4 atomes de carbone. Dans un autre arrangement préféré, le groupe R 1 est préférentiellement un groupe choisi parmi les groupes alkylecarbonyles comprenant de 2 à 5 atomes de carbone et de manière préférée de 2 à 4 atomes de carbone et les groupes alcénylcarbonyles comprenant de 3 à 5 atomes de carbone et de manière préférée de 3 à 4 atomes de carbone. Dans un autre arrangement préféré, R 1 représente l’atome d’hydrogène. Le groupe B représente préférentiellement un atome d’hydrogène ou un métal choisi parmi le magnésium, le calcium et le sodium, et préférentiellement est un atome d’hydrogène. De manière préférée, le dérivé d’ascorbate de formule générale (I) est choisi parmi l’acide ascorbique, l’ascorbate de calcium, l’ascorbate de sodium et l’ascorbate de magnésium, préférentiellement choisi parmi l’ascorbate de magnésium et l’acide ascorbique et de manière préféré est l’acide ascorbique. La composition de caoutchouc du produit renforcé selon l’invention comprend de 0,5 à 10 pce, de préférence de 0,5 à 4 pce et plus préférentiellement de 1 à 3 pce d’un sel de thiosulfate. Le sel de thiosulfate pourra être utilisé sous sa forme hydratée ou non. De manière préférée, le sel de thiosulfate est un sel d’hexaméthylène 1,6-bisthiosulfate, de préférence est l’hexaméthylène 1,6-bisthiosulfate de sodium. D’autres sels de l’hexaméthylène 1,6-bisthiosulfate peuvent être utilisés, par exemple les sels de potassium ou de calcium. De manière préférée, la composition de caoutchouc du produit renforcé selon l’invention comprend au moins 8 pce d’un oxyde de zinc. Cette teneur en oxyde de zinc permet d’assurer les propriétés du produit renforcé selon l’invention. Élastomère diénique Par élastomère (ou indistinctement caoutchouc) "diénique", qu’il soit naturel ou synthétique, doit être compris de manière connue un élastomère constitué au moins en partie (i.e., un homopolymère ou un copolymère) d’unités monomères diènes (monomères porteurs de deux doubles liaisons carbone-carbone, conjuguées ou non). Ces élastomères diéniques peuvent être classés dans deux catégories : "essentiellement insaturés" ou "essentiellement saturés". On entend en général par "essentiellement insaturé", un élastomère diénique issu au moins en partie de monomères diènes conjugués, ayant un taux de motifs ou unités d'origine diénique (diènes conjugués) qui est supérieur à 15% (% en moles) ; c'est ainsi que des élastomères diéniques tels que les caoutchoucs butyle ou les copolymères de diènes et d'alpha-oléfines type EPDM n'entrent pas dans la définition précédente et peuvent être notamment qualifiés d'élastomères diéniques "essentiellement saturés" (taux de motifs d'origine diénique faible ou très faible, toujours inférieur à 15%). Les élastomères diéniques compris dans la composition selon l’invention sont préférentiellement essentiellement insaturés. On entend particulièrement par élastomère diénique susceptible d'être utilisé dans les compositions conformes à l'invention : (a) tout homopolymère d’un monomère diène conjugué ou non ayant de 4 à 18 atomes de carbone ; (b) tout copolymère d'un diène, conjugué ou non, ayant de 4 à 18 atomes de carbone et d’au moins un autre monomère. L’autre monomère peut être l’éthylène, une oléfine ou un diène, conjugué ou non. À titre de diènes conjugués conviennent les diènes conjugués ayant de 4 à 12 atomes de carbone, en particulier les 1,3-diènes, tels que notamment le 1,3-butadiène et l’isoprène. À titre d’oléfines conviennent les composés vinylaromatiques ayant de 8 à 20 atomes de carbone et les α-monooléfines aliphatiques ayant de 3 à 12 atomes de carbone. À titre de composés vinylaromatiques conviennent par exemple le styrène, l'ortho-, méta-, para-méthylstyrène, le mélange commercial "vinyle-toluène", le para-tertiobutylstyrène. À titre d’α-monooléfines aliphatiques conviennent notamment les α-monooléfines aliphatiques acycliques ayant de 3 à 18 atomes de carbone. Préférentiellement, l'élastomère diénique est choisi dans le groupe constitué par les polybutadiènes (BR), le caoutchouc naturel (NR), les polyisoprènes de synthèse (IR), les copolymères de butadiène, les copolymères d'isoprène, et les mélanges de ces élastomères. Les copolymères de butadiène sont particulièrement choisis dans le groupe constitué par les copolymères de butadiène-styrène (SBR). De manière préférée, l’élastomère diénique est un élastomère isoprénique. Par "élastomère isoprénique", on entend de manière connue un homopolymère ou un copolymère d'isoprène, en d'autres termes un élastomère diénique choisi dans le groupe constitué par le caoutchouc naturel (NR), les polyisoprènes de synthèse (IR), les différents copolymères d'isoprène et les mélanges de ces élastomères. Parmi les copolymères d'isoprène, on citera en particulier les copolymères d'isobutène-isoprène (caoutchouc butyle - IIR), d'isoprène-styrène (SIR), d'isoprène-butadiène (BIR) ou d'isoprène-butadiène-styrène (SBIR). Cet élastomère isoprénique est de préférence choisi dans le groupe constitué par le caoutchouc naturel, les polyisoprènes cis-1,4 de synthèse et leurs mélanges; parmi ces polyisoprènes de synthèse, sont utilisés de préférence des polyisoprènes ayant un taux (% molaire) de liaisons cis-1,4 supérieur à 90%, plus préférentiellement encore supérieur à 98%. De manière préférée et selon l’un quelconque des arrangements de la présente, l’élastomère diénique est le caoutchouc naturel. Préférentiellement le taux d’élastomère diénique, de préférence d’élastomère isoprénique, de préférence le caoutchouc naturel, est de 50 à 100 pce, de manière plus préférentielle de 70 à 100 pce, plus préférentiellement encore de 80 à 100 pce et de manière très préférentielle de 90 à 100 pce. En particulier le taux d’élastomère diénique, de préférence d’élastomère isoprénique, de préférence encore choisi dans le groupe constitué par le caoutchouc naturel, les polyisoprènes de synthèse et leurs mélanges est très préférentiellement de 100 pce. Qu’elle contienne un seul élastomère diénique ou un mélange de plusieurs élastomères diéniques, la composition de caoutchouc selon l’invention peut également contenir de manière minoritaire tout type d'élastomère synthétique autre que diénique, voire des polymères autres que des élastomères, par exemple des polymères thermoplastiques. De préférence, la composition de caoutchouc selon l’invention ne contient pas d’élastomère synthétique autre que diénique ni de polymère autre que des élastomères ou en contient moins de 20 pce, de préférence moins de 15 pce. Système de réticulation La composition de caoutchouc du produit renforcé selon l’invention comprend un système de réticulation à base de soufre. On parle alors d’un système de vulcanisation. Le soufre peut être apporté sous toute forme, notamment sous forme de soufre moléculaire, ou d'un agent donneur de soufre. Au moins un accélérateur de vulcanisation est également préférentiellement présent, et, de manière optionnelle, préférentielle également, on peut utiliser divers activateurs de vulcanisation connus tels qu'oxyde de zinc, acide stéarique ou composé équivalent tels que les sels d’acide stéarique et sels de métaux de transition, dérivés guanidiques (en particulier diphénylguanidine), ou encore des retardateurs de vulcanisation connus. Le soufre est utilisé à un taux préférentiel compris entre 0,5 et 12 pce, en particulier entre 1 et 10 pce. L'accélérateur de vulcanisation est utilisé à un taux préférentiel compris entre 0,5 et 10 pce, plus préférentiellement compris entre 0,5 et 5 pce et très préférentiellement compris entre 0,5 et 3 pce. Préférentiellement, la composition de caoutchouc du produit renforcé selon l’invention comprend au plus 15 pce d’oxyde de zinc, et préférentiellement au plus 12 pce d’oxyde de zinc. On peut utiliser comme accélérateur tout composé susceptible d'agir comme accélérateur de vulcanisation des élastomères diéniques en présence de soufre, notamment des accélérateurs du type thiazoles ainsi que leurs dérivés, des accélérateurs de types sulfénamides, thiurames, dithiocarbamates, dithiophosphates, thiourées et xanthates. A titre d'exemples de tels accélérateurs, on peut citer notamment les composés suivants : disulfure de 2-mercaptobenzothiazyle (en abrégé "MBTS"), N-cyclohexyl-2-benzothiazyle sulfénamide ("CBS"), N,N-dicyclohexyl-2-benzothiazyle sulfénamide ("DCBS"), N-ter-butyl-2-benzothiazyle sulfénamide ("TBBS"), N-ter-butyl-2-benzothiazyle sulfénimide ("TBSI"), disulfure de tetrabenzylthiurame ("TBZTD"), dibenzyldithiocarbamate de zinc ("ZBEC") et les mélanges de ces composés. Charge renforçante La composition de caoutchouc comprend une ou plusieurs charges renforçantes. On peut utiliser tout type de charge dite renforçante, connue pour ses capacités à renforcer une composition de caoutchouc utilisable notamment pour la fabrication de pneumatiques, par exemple une charge organique telle que du noir de carbone, une charge inorganique telle que de la silice ou encore un mélange de ces deux types de charges. Comme noirs de carbone conviennent tous les noirs de carbone, notamment les noirs conventionnellement utilisés dans les pneumatiques ou leurs bandes de roulement. Parmi ces derniers, on citera plus particulièrement les noirs de carbone renforçants des séries 100, 200, 300, ou les noirs de série 500, 600 ou 700 (grades ASTM D-1765-2017), comme par exemple les noirs N115, N134, N234, N326, N330, N339, N347, N375, N550, N683, N772). Ces noirs de carbone peuvent être utilisés à l'état isolé, tels que disponibles commercialement, ou sous tout autre forme, par exemple comme support de certains des additifs de caoutchouterie utilisés. Les noirs de carbone pourraient être par exemple déjà incorporés à l'élastomère diénique, notamment isoprénique sous la forme d'un masterbatch (voir par exemple demandes WO97/36724-A2 ou WO99/16600-A1). Conviennent également les noirs de carbone issus du recyclage de pneumatiques tels que les noirs issus de pyrolyse de bandages pneumatiques, comme par exemple le noir EnviroCB P550 de série 500 produit par la société Scandinavian Enviro Systems. Comme exemple de charges organiques autres que des noirs de carbone, on peut citer les charges organiques de polyvinyle fonctionnalisé telles que décrites dans les demandes WO2006/069792-A1, WO2006/069793-A1, WO2008/003434-A1 et WO2008/003435-A1. Par « charge inorganique renforçante », doit être entendu ici toute charge inorganique ou minérale, quelles que soient sa couleur et son origine (naturelle ou de synthèse), encore appelée charge « blanche », charge « claire » ou même charge « non-noire » par opposition au noir de carbone, capable de renforcer à elle seule, sans autre moyen qu’un agent de couplage intermédiaire, une composition de caoutchouc destinée à la fabrication de pneumatiques. De manière connue, certaines charges inorganiques renforçantes peuvent se caractériser notamment par la présence de groupes hydroxyle (-OH) à leur surface. Au sens de la présente, la silice utilisée seule, c’est-à-dire sans présence d’un agent de couplage, n’est pas considérée comme une charge renforçante. Comme charges inorganiques renforçantes conviennent notamment des charges minérales du type siliceux, préférentiellement la silice (SiO 2 ) ou du type alumineux, en particulier l’alumine (Al 2 O 3 ). La silice utilisée peut être toute silice renforçante connue de l'homme du métier, notamment toute silice précipitée ou pyrogénée présentant une surface spécifique BET ainsi qu'une surface spécifique CTAB toutes deux inférieures à 450 m 2 /g, de préférence comprises dans un domaine allant de 30 à 400 m 2 /g, notamment de 60 à 300 m 2 /g. On peut utiliser tout type de silice précipitée, notamment des silices précipitées hautement dispersibles (dites « HDS » pour « highly dispersible » ou « highly dispersible silica »). Ces silices précipitées, hautement dispersibles ou non, sont bien connues de l’homme du métier. On peut citer, par exemple, les silices décrites dans les demandes WO03/016215-A1 et WO03/016387-A1. Parmi les silices HDS commerciales, on peut notamment utiliser les silices « Ultrasil ® 5000GR », « Ultrasil ® 7000GR » de la société Evonik, les silices « Zeosil ® 1085GR», « Zeosil® 1115 MP », « Zeosil® 1165MP », « Zeosil® Premium 200MP », « Zeosil® HRS 1200 MP » de la Société Solvay. À titre de silice non HDS, les silices commerciales suivantes peuvent être utilisées : les silices « Ultrasil ® VN2GR », « Ultrasil ® VN3GR » de la société Evonik, la silice « Zeosil® 175GR » » de la société Solvay, les silices « Hi-Sil EZ120G(-D) », « Hi-Sil EZ160G(-D) », « Hi-Sil EZ200G(-D) », « Hi-Sil 243LD », « Hi-Sil 210 », « Hi-Sil HDP 320G » de la société PPG et « K-160 » de la société Wilmar. Dans le présent exposé, la surface spécifique BET est déterminée par adsorption de gaz à l’aide de la méthode de Brunauer-Emmett-Teller décrite dans « The Journal of the American Chemical Society » (Vol. 60, page 309, février 1938), et plus précisément selon une méthode adaptée de la norme NF ISO 5794-1, annexe E de juin 2010 [méthode volumétrique multipoints (5 points) - gaz: azote – dégazage sous vide: une heure à 160°C - domaine de pression relative p/po : 0,05 à 0,17]. Pour les charges inorganiques telles que la silice par exemple, les valeurs de surface spécifique CTAB ont été déterminées selon la norme NF ISO 5794-1, annexe G de juin 2010. Le procédé est basé sur l'adsorption du CTAB (bromure de N-hexadécyl-N,N,N-triméthylammonium) sur la surface « externe » de la charge renforçante. Pour les noirs de carbone, la surface spécifique STSA est déterminée selon la norme ASTM D6556-2016. À titre d'autres exemples de charges inorganiques susceptibles d'être utilisées dans les compositions de caoutchouc de l’invention peuvent être encore cités les charges minérales du type alumineux, en particulier de l'alumine (Al 2 O 3 ), des oxydes d’aluminium, des hydroxydes d'aluminium, des aluminosilicates, des oxydes de titane, des carbures ou nitrures de silicium, tous du type renforçants tels que décrits par exemple dans les demandes WO99/28376-A2, WO00/73372-A1, WO02/053634-A1, WO2004/003067-A1, WO2004/056915-A2, US6610261-B1 et US6747087-B2. On peut citer notamment les alumines « Baikalox A125 » ou « CR125 » (société Baïkowski), « APA-100RDX » (Condéa), « Aluminoxid C » (Evonik) ou « AKP-G015 » (Sumitomo Chemicals). L'état physique sous lequel se présente la charge inorganique renforçante est indifférent, que ce soit sous forme de poudre, de microperles, de granulés, ou encore de billes ou toute autre forme densifiée appropriée. Bien entendu on entend également par charge inorganique renforçante des mélanges de différentes charges inorganiques renforçantes, en particulier de silices telles que décrites ci-dessus. L'homme du métier saura adapter le taux de charge renforçante total selon l’utilisation concernée, notamment selon le type de pneumatiques concerné, par exemple pneumatique pour moto, pour véhicule de tourisme ou encore pour véhicule utilitaire tel que camionnette ou poids lourd. De manière préférentielle, le taux de charge renforçante totale (noir de carbone et/ou charge inorganique renforçante telle que silice) est compris entre 10 et 200 pce, plus préférentiellement entre 25 et 180 pce, l'optimum étant de manière connue différent selon les applications particulières visées. Pour coupler la charge inorganique renforçante à l'élastomère diénique, on peut utiliser de manière bien connue un agent de couplage (ou agent de liaison) au moins bifonctionnel destiné à assurer une connexion suffisante, de nature chimique et/ou physique, entre la charge inorganique (surface de ses particules) et l'élastomère diénique. On utilise en particulier des organosilanes ou des polyorganosiloxanes au moins bifonctionnels. Par « bifonctionnel », on entend un composé possédant un premier groupe fonctionnel capable d’interagir avec la charge inorganique et un second groupe fonctionnel capable d’interagir avec l’élastomère diénique. Par exemple, un tel composé bifonctionnel peut comprendre un premier groupe fonctionnel comprenant un atome de silicium, le dit premier groupe fonctionnel étant apte à interagir avec les groupes hydroxyles d’une charge inorganique et un second groupe fonctionnel comprenant un atome de soufre, le dit second groupe fonctionnel étant apte à interagir avec l’élastomère diénique. Préférentiellement, les organosilanes sont choisis dans le groupe constitué par les organosilanes polysulfurés (symétriques ou asymétriques) tels que le tétrasulfure de bis(3-triéthoxysilylpropyl), en abrégé TESPT commercialisé sous la dénomination « Si69 » par la société Evonik ou le disulfure de bis-(triéthoxysilylpropyle), en abrégé TESPD commercialisé sous la dénomination « Si75 » par la société Evonik, les polyorganosiloxanes, les mercaptosilanes, les mercaptosilanes bloqués, tels que l’octanethioate de S-(3-(triéthoxysilyl)propyle) commercialisé par la société Momentive sous la dénomination « NXT Silane ». Plus préférentiellement, l’organosilane est un organosilane polysulfuré. La teneur en agent de couplage dans la composition de l’invention est préférentiellement inférieure ou égale à 35 pce, étant entendu qu’il est en général souhaitable d’en utiliser le moins possible. Typiquement le taux d’agent de couplage représente de 0,5% à 15% en poids par rapport à la quantité de charge inorganique renforçante, préférentiellement de 5 à 15% en poids. Son taux est préférentiellement compris dans un domaine allant de 0,5 à 20 pce, plus préférentiellement compris dans un domaine allant de 3 à 10 pce. Ce taux est aisément ajusté par l'homme du métier selon le taux de charge inorganique renforçante utilisé dans la composition de l’invention. L'homme du métier comprendra qu’en remplacement de la charge inorganique renforçante décrite ci-dessus, pourrait être utilisée une charge renforçante d'une autre nature, dès lors que cette charge renforçante d’une autre nature serait recouverte d'une couche inorganique telle que de la silice, ou bien comporterait à sa surface des sites fonctionnels, notamment hydroxyles, nécessitant l'utilisation d'un agent de couplage pour établir la liaison entre cette charge renforçante et l'élastomère diénique. À titre d'exemple, on peut citer des noirs de carbone partiellement ou intégralement recouverts de silice, ou des noirs de carbone modifiés par de la silice, tels que, à titre non limitatif, les charges de type « Ecoblack® » de la série CRX2000 » ou de la série « CRX4000 » de la société Cabot Corporation. De manière préférée, la charge renforçante de la composition de caoutchouc comprend de la silice et au plus 4 pce de noir de carbone. Très préférentiellement, la charge renforçante de la composition de caoutchouc comprend de 20 à 80 pce de silice et au plus 4 pce de noir de carbone. L’association d’une charge renforçante silice avec au plus 4 pce de noir de carbone, d’un dérivé d’ascorbate et d’un sel de thiosulfate permet, dans une composition ne comprenant pas de sel d’un métal de transition d’obtenir des propriétés d’adhésion et de déformation à rupture particulièrement intéressantes. Additifs Les compositions de caoutchouc du produit renforcé conforme à l'invention peuvent comporter également tout ou partie des additifs et agents de mise en œuvre usuels, connus de l’homme de l’art et habituellement utilisés dans les compositions de caoutchouc pour bandages pneumatiques, comme par exemple des plastifiants (tels que des huiles plastifiantes et/ou des résines plastifiantes), des charges (renforçantes ou non renforçantes / autres que celles précitées telles que par exemple des poudrettes régénérées ou dévulcanisées issues du recyclage de bandages pneumatiques), des pigments, des agents de protection tels que cires anti-ozone, anti-ozonants chimiques, anti-oxydants, des agents anti-fatigue, des résines renforçantes (telles que décrites par exemple dans la demande WO 02/10269), un système de réticulation, par exemple à base de soufre et autres agents de vulcanisation, et/ou de peroxyde et/ou de bismaléimide. L’utilisation d’un dérivé d’ascorbate et d’un sel de thiosulfate, préférentiellement avec une teneur en oxyde de zinc au moins égale à 8 pce permet de minimiser la quantité de sels de cobalt présents dans la composition de caoutchouc du produit renforcée, voire de se passer de tels sels. Ainsi, la teneur en sels de métal de transition, en particulier de sels de cobalt dans la composition de caoutchouc du produit renforcé selon l’invention est au plus de 0,1 pce, préférentiellement au plus de 0,05 pce, et de manière préférée au plus de 0,01 pce. Élément de renfort Le produit renforcé selon l’invention est à base d’au moins un élément de renfort métallique et d’une composition de caoutchouc. Par l'expression "à base au moins d’un élément de renfort métallique et d’une composition de caoutchouc", il faut entendre un produit renforcé comprenant l’élément de renfort et ladite composition, la composition ayant pu réagir avec la surface de l’élément de renfort lors des différentes phases de fabrication du produit renforcé, en particulier au cours de la réticulation de la composition ou au cours de la confection du produit renforcé avant réticulation de la composition. Ledit élément de renfort métallique est un élément filaire. Il peut être tout ou partie métallique. Dans un arrangement particulier, ledit élément de renfort comprend une surface métallique. La surface métallique de l’élément de renfort constitue au moins une partie, et préférentiellement la totalité de la surface dudit élément et est destinée à entrer directement au contact de la composition de caoutchouc. De préférence, l’élément de renfort est métallique, c’est-à-dire constitué d’un matériau métallique. La composition de caoutchouc enrobe au moins une partie de l’élément de renfort, préférentiellement la totalité dudit élément. Selon une première variante de l’invention, la surface métallique de l’élément de renfort est faite d’un matériau différent du restant de l’élément de renfort. Autrement dit, l’élément de renfort est fait d’un matériau qui est au moins en partie, préférentiellement totalement, recouvert par une couche métallique qui constitue la surface métallique. Le matériau au moins en partie, préférentiellement totalement, recouvert par la surface métallique est de nature métallique ou non métallique, de préférence métallique. Selon une deuxième variante de l’invention, l’élément de renfort est fait d’un même matériau, auquel cas l’élément de renfort est fait d’un métal qui est identique au métal de la surface métallique. La surface métallique peut permettre d’améliorer par exemple les propriétés de mise en œuvre de l’élément de renfort, ou les propriétés d'usage du produit renforcé et/ou du bandage pneumatique eux-mêmes, telles que les propriétés d'adhésion, de résistance à la corrosion ou encore de résistance au vieillissement. Selon un mode de réalisation de l’invention, la surface métallique comprend un métal choisi dans le groupe constitué par le fer, le cuivre, le zinc, l’étain, l’aluminium, le cobalt, le nickel et les alliages comportant au moins un de ces métaux. Les alliages peuvent être par exemple des alliages binaires ou ternaires, comme l’acier, le bronze et le laiton. De préférence, le métal de la surface métallique est le fer, le cuivre, l’étain, le zinc ou un alliage comportant au moins un de ces métaux. De manière plus préférentielle, le métal de la surface métallique est l’acier, le laiton (alliage Cu-Zn), le zinc ou le bronze (alliage Cu-Sn), de manière encore plus préférée le laiton ou l’acier, et de manière très préférée le laiton. Certains métaux étant sujets à l’oxydation au contact de l’air ambiant, le métal peut être en partie oxydé. Lorsque la surface métallique est en acier, l’acier est préférentiellement un acier au carbone ou un acier inoxydable. Lorsque l’acier est un acier au carbone, sa teneur en carbone est de préférence comprise entre 0.01% et 1.2% ou entre 0.05% et 1.2%, ou bien encore entre 0.2% et 1.2%, notamment entre 0.4% et 1.1%. Lorsque l’acier est inoxydable, il comporte de préférence au moins 11% de chrome et au moins 50% de fer. L'invention s’applique en particulier à des aciers du type steel cord à résistance normale (dit "NT" pour " Normal Tensile " ) ou à haute résistance (dit "HT" pour " High Tensile " ), les (deuxièmes et troisièmes) renforts en acier au carbone possédant alors une résistance en traction (Rm) qui est de préférence supérieure à 2000 MPa, plus préférentiellement supérieure à 2500 MPa. L'invention s'applique également à des aciers du type steel cord à très haute résistance (dit "SHT" pour " Super High Tensile " ), ultra-haute résistance (dit "UHT" pour "Ultra High Tensile " ou "MT" pour " Mega Tensile " ), les (deuxièmes et troisièmes) renforts en acier au carbone possédant alors une résistance en traction (Rm) qui est de préférence supérieure à 3000 MPa, plus préférentiellement supérieure à 3500 MPa. L’allongement total à la rupture (At) de ces renforts, somme de l’allongement élastique et de l’allongement plastique, est de préférence supérieur à 2,0%. Les mesures de force à la rupture, de résistance à la rupture notée Rm (en MPa) et d'allongement à la rupture noté At (allongement total en %) sont effectuées en traction selon la norme ISO 6892 de 1984. Selon un mode de réalisation préféré, le produit renforcé selon l’invention comprend plusieurs éléments de renforcement tels que définis ci-dessus et une gomme de calandrage dans laquelle sont noyés les éléments de renforcement, la gomme de calandrage consistant en la composition de caoutchouc du produit renforcé selon l’invention. Selon ce mode de réalisation, les éléments de renforcement sont agencés généralement côte à côte selon une direction principale. Pour une application envisagée dans le pneumatique, le produit renforcé selon l’invention peut donc constituer une armature de renforcement pour pneumatique. Le produit renforcé selon l’invention peut être à l’état cru (avant réticulation de la composition de caoutchouc) ou à l’état cuit (après réticulation de la composition de caoutchouc). Le produit renforcé selon l’invention est cuit après mise en contact du ou des éléments de renfort avec la composition de caoutchouc. Le produit renforcé selon l’invention peut être fabriqué par un procédé qui comprend les étapes suivantes : Réaliser deux couches de la composition de caoutchouc, Prendre le ou les éléments de renfort en sandwich dans les deux couches en le(s) déposant entre les deux couches, Le cas échéant cuire le produit renforcé selon l’invention. Alternativement, le produit renforcé selon l’invention peut être fabriqué en déposant l’élément de renfort sur une portion d’une couche, la couche est alors repliée sur elle-même pour couvrir l’élément de renfort qui est ainsi pris en sandwich sur toute sa longueur ou une partie de sa longueur. La réalisation des couches peut se faire par calandrage. Au cours de la cuisson du produit renforcé selon l’invention, la composition de caoutchouc est réticulée. Lorsque le produit renforcé selon l’invention est destiné à être utilisé en tant qu’armature de renforcement dans un bandage pneumatique, la cuisson du produit renforcé selon l’invention a lieu généralement lors de la cuisson du bandage. Article fini ou semi-fini et pneumatique L’invention a également pour objet un article fini ou semi-fini comprenant un produit renforcé selon l’invention. L’article fini ou semi-fini peut être tout article comprenant un produit renforcé. On peut citer par exemple et de manière non limitative les ballons, bandes transporteuses, semelles de chaussures, bandages pneumatiques ou non pneumatiques. Le bandage pneumatique ou non pneumatique, autre objet de l’invention, a pour caractéristique essentielle de comprendre le produit renforcé conforme à l’invention. Le bandage peut être à l’état cru (avant réticulation de la composition de caoutchouc) ou à l’état cuit (après réticulation de la composition de caoutchouc). Généralement, au cours de la fabrication du bandage, le produit renforcé est déposé à l’état cru (c’est-à-dire avant réticulation de la composition de caoutchouc) dans la structure du bandage avant l’étape de cuisson du bandage. Le bandage selon l’invention comprend une couche renforcée constituée d’un produit renforcé selon l’invention préférentiellement choisie parmi les nappes carcasse, les nappes sommet, les bourrages-tringle et les combinaisons de ces couches renforcées. Par ailleurs, la composition de caoutchouc du produit renforcé selon l’invention pourrait être utilisée comme couche interne dans un bandage pneumatique ou non pneumatique, une couche interne étant une couche du bandage qui n’est ni en contact avec l’air ambiant, ni en contact avec le gaz de gonflages. De telles couches internes sont par exemple les couches pied-sommet, les couches de découplage, les gommes de bordures et les combinaisons de ces couches internes. Dans la présente, on entend par « gomme de bordure », une couche positionnée dans le bandage directement au contact de l'extrémité d'une couche renforcée, de l'extrémité d'un élément de renfort ou d’une autre gomme de bordure. L'invention concerne particulièrement des bandages destinés à équiper des véhicules à moteur de type tourisme, SUV ("Sport Utility Vehicles"), ou deux roues (notamment motos), ou avions, ou encore des véhicules industriels choisis parmi camionnettes, « Poids-lourd », c’est-à-dire métro, bus, engins de transport routier (camions, tracteurs, remorques), véhicules hors-la-route tels qu'engins agricoles ou de génie civil, et autres. Ainsi, l’invention concerne en particulier un bandage pneumatique ou non pneumatique comprenant un sommet comprenant une armature de sommet formée de deux nappes de sommet d'éléments de renfort et surmontée d'une bande de roulement, deux bourrelets destinés à venir en contact avec une jante comprenant chacun un élément de renforcement circonférentiel et deux flancs prolongeant chacun radialement vers l'intérieur une extrémité axiale du sommet jusqu’aux bourrelets, ledit bandage comportant en outre une armature de carcasse ancrée à chacun des bourrelets et s’étendant depuis les bourrelets à travers les flancs vers le sommet, au moins une des deux nappes de sommet d’éléments de renfort étant constituée par un produit renforcé selon l’invention. Exemples Préparation des compositions de caoutchouc On procède pour les essais qui suivent de la manière suivante : on introduit dans un mélangeur interne (taux de remplissage final : environ 70% en volume), dont la température initiale de cuve est d’environ 60 °C, successivement, l’élastomère diénique, la charge renforçante ainsi que les divers autres ingrédients à l’exception du système de vulcanisation. On conduit alors un travail thermomécanique (phase non-productive) en une étape, qui dure au total environ 3 à 4 min, jusqu’à atteindre une température maximale de « tombée » de 165°C. On récupère le mélange ainsi obtenu, on le refroidit puis on incorpore du soufre et un accélérateur (sulfénamide), sur un mélangeur (homo-finisseur) à 30 °C, en mélangeant le tout (phase productive) pendant un temps approprié (par exemple entre 5 et 12 min). Les compositions ainsi obtenues sont ensuite calandrées sous la forme de plaques (épaisseur de 2 à 3 mm) ou de feuilles fines de caoutchouc puis sont soumises à une étape de cuisson avant la mesure de leurs propriétés physiques ou mécaniques. Méthodes de mesures Essais de traction Ces essais de traction permettent de déterminer les propriétés à la rupture des compositions de gomme. Les essais ont été effectués conformément à la norme française NF T 46-002 de septembre 1988. Les allongements à la rupture (en %) sont mesurés à 100°C. Les résultats sont exprimés en base 100, la valeur 100 étant attribuée à la composition témoin T1 pour le tableau 1, et T2 pour le tableau 2. Un résultat supérieur à 100, indique que la composition de l'exemple considéré présente un plus fort allongement à la rupture que le témoin. Test d’adhésion Préparation des éprouvettes Les compositions de caoutchouc ainsi préparées sont utilisées pour confectionner un composite sous la forme d’une éprouvette selon le protocole suivant. Le composite métal/ caoutchouc utilisé dans ce test est un bloc de composition de caoutchouc, constitué de deux plaques de dimension 200 mm par 12,5 mm (millimètres) et d'épaisseur 3,5 mm, appliquées l'une sur l'autre avant la cuisson ; l'épaisseur du bloc résultant est alors de 7 mm. C'est lors de la confection de ce bloc que les renforts, par exemple au nombre de douze, sont emprisonnés entre les deux plaques crues ; seule une longueur de renfort déterminée, par exemple de 12,5 mm, est laissée libre pour venir au contact de la composition de caoutchouc à laquelle cette longueur de renfort se liera pendant la cuisson ; le reste de la longueur des renforts est isolé de la composition de caoutchouc (par exemple à l'aide d'un film plastique ou métallique) pour empêcher toute adhésion en dehors de la zone de contact déterminée. Chaque renfort traverse le bloc de caoutchouc de part en part, au moins une de ses extrémités libres étant conservée de longueur suffisante (au moins 5 cm, par exemple entre 5 et 10 cm) pour permettre la traction ultérieure du renfort. Pour les tests du tableau 1, chaque renfort métallique est constitué de 1 fil d’acier, de 32/100è millimètres de diamètre, revêtu d’un revêtement en laiton comprenant 63% de cuivre. Pour les tests du tableau 2, chaque renfort métallique est constitué de 19 fils d’acier, de 18/100è millimètres de diamètre constitué de trois couches, une première couche centrale constituée d’un fil, une seconde couche constituée de 6 fils enroulés en hélice autour du fil centrale, et une troisième couche constituée de 12 fils, enroulés en hélice autour de la seconde couche, chaque fil étant revêtu de laiton, le laiton comprenant 63% de cuivre. Le bloc comportant les douze renforts est alors placé dans un moule adapté puis cuit pendant 50 min à 140°C pour les compositions du tableau 1 et 15 minutes à 160°C pour les compositions du tableau 2, sous une pression d'environ 11 bar. Après cuisson du bloc, on applique les conditions de vieillissement accéléré qui suivent, permettant de déterminer la résistance des échantillons à l'action combinée de la chaleur et de l’humidité : les blocs de caoutchouc sont placés dans une étuve à une température de 55°C, pendant 7 jours et sous une humidité relative de 95%. Mesure des forces d’arrachement A l'issue de la cuisson et du vieillissement décrit ci-dessus, le bloc est découpé en éprouvettes servant d'échantillons, contenant chacune un renfort que l'on tractionne hors du bloc de caoutchouc, à l'aide d'une machine de traction selon la méthode décrite dans la norme ASTM D 2229-02 ; la vitesse de traction est de 100 mm/min ; on caractérise ainsi l'adhérence par la force nécessaire pour arracher le renfort hors de l'éprouvette, à une température de 60°C ; la force d'arrachement représente la moyenne des 15 mesures correspondant aux 15 renforts du composite. Plus la valeur de la force est élevée plus l'adhésion entre le câble et la composition de caoutchouc est grande. Les résultats sont exprimés en base 100 par rapport à une éprouvette témoin qui contient des renforts métalliques de nature identique à l’éprouvette testée et qui contient la composition de caoutchouc « T1 » pour le tableau 1, et « T5 » pour le tableau 2. Une valeur supérieure à celle de l’éprouvette témoin, arbitrairement fixée à 100, indique un résultat amélioré, c'est-à-dire une force d’arrachement supérieure à celle de l’éprouvette témoin. Les compositions des différentes éprouvettes testées et les résultats obtenus sont présentés dans les tableaux 1 et 2. T1 T2 T3 C1 T4 C2 NR (1) 100 100 100 100 100 100 Noir de carbone (2) 61 61 61 61 61 61 6PPD (3) 1.8 1.8 1.8 1.8 1.8 1.8 Sel de cobalt (4) 1.12 0 0 0 0 0 Acide stéarique (5) 0.6 0.6 0.6 0.6 0.6 0.6 ZnO (6) 9.3 9.3 9.3 9.3 9.3 9.3 Accélérateur de vulcanisation (7) 0.93 0.93 0.93 0.93 0.93 0.93 Soufre 7 7 6.4 6.4 7 6.4 Sel de thiosulfate (8) 0 0 1,5 1,5 0 1,5 Acide ascorbique 0 0 0 0 5 5 Ascorbate de magnésium 0 0 0 2 0 0 Résultats - Base 100 = T1 Déformation rupture à 100°C 100 98 48 90 108 103 Force arrachement après vieillissement 100 85 84 103 83 100 Caoutchouc naturel Noir de carbone, grade ASTM N326 N-(1,3-Diméthylbutyl)-N’-phényl-p-phénylènediamine (« Santoflex 6-PPD ») de Flexsys Acetylacétonate de cobalt Stéarine, « Pristerene 4931 » d’Uniqema Oxyde de zinc, grade industriel – Umicore DCBS (N,N-dicyclohexyl-2-benzothiazyle sulfénamide) Hexaméthylène 1,6-bisthiosulfate de sodium de la société Nocil Mumbai La suppression du sel de Cobalt, induit une dégradation de l’adhésion sur le renfort métallique après vieillissement de près de 15%. L’ajout d’un sel de thiosulfate seul à cette formule sans sel de Cobalt, ne permet pas de récupérer le dévers d’adhésion et dégrade par ailleurs significativement la déformation rupture à 100°C. L’ajout d’un acide ascorbique seul dans cette même formule sans sel de Cobalt ne permet pas non plus de retrouver le niveau d’adhésion après vieillissement du mélange avec sel de Cobalt. L’association d’un sel de thiosulfate et d’un dérivé de l’ascorbate permet, en l’absence de sel de cobalt, d’obtenir des propriétés d’adhésion après vieillissement et une déformation à rupture à 100°C similaires c’est-à-dire n’étant pas inférieures à 90% de la référence avec sel de cobalt. T5 T6 T7 T8 C3 NR (1) 100 100 100 100 100 Silice (2) 50 50 50 50 50 Agent de couplage (3) 6.6 6.6 6.6 6.6 6.6 6PPD (4) 2 2 2 2 2 Sel de cobalt (5) 1.1 0 0 0 0 DPG (6) 0.9 0.9 0.9 0.9 0.9 Acide stéarique (7) 0.5 0.5 0.5 0.5 0.5 ZnO (8) 8 8 8 8 8 Accélérateur de vulcanisation (9) 1.5 1.5 1.5 1.5 1.5 Soufre 4.8 4.8 4.4 4.8 4.4 Sel de thiosulfate (10) 0 0 1.5 0 1.5 Acide ascorbique 0 0 0 5 5 Résultats - Basse 100 = T5 Déformation rupture à 100°C 100 100 73 118 151 Force arrachement après vieillissement 100 80 106 97 111 Caoutchouc naturel Silice Zeosil® HRS 1200 MP Solvay Agent de couplage : « Si69 » d’Evonik – Degussa N-(1,3-Diméthylbutyl)-N’-phényl-p-phénylènediamine (« Santoflex 6-PPD ») de Flexsys Acetylacétonate de cobalt Diphénylguanidine, « Perkacit DPG » de Flexsys Stéarine, « Pristerene 4931 » d’Uniqema Oxyde de zinc, grade industriel – Umicore TBBS (N-ter-butyl-2-benzothiazyle sulfénamide) Hexaméthylène 1,6-bisthiosulfate de sodium de la société Nocil Mumbai L’association d’un sel de thiosulfate et d’un dérivé de l’ascorbate permet, en l’absence de sel de cobalt et en présence de silice, d’obtenir des propriétés d’adhésion et de déformation à rupture supérieures à celles de la composition témoin. Produit renforcé à base d’au moins un élément de renfort métallique et d’une composition de caoutchouc à base d’au moins un élastomère diénique, une charge renforçante et un système de réticulation à base de soufre, la composition de caoutchouc comprenant au moins un dérivé d’ascorbate de formule générale (I) : (I) dans laquelle n est un entier égal à 1 ou 2, représente un composé ascorbate de formule générale (II) (II) dans laquelle R 1 représente un atome d’hydrogène ou un groupe choisi parmi les groupes alkyles comprenant de 1 à 18 atomes de carbone, les groupes alkylecarbonyles et alcényles comprenant de 2 à 18 atomes de carbone, et les groupes alcénylcarbonyles comprenant de 3 à 18 atomes de carbone, et B représente un atome d’hydrogène ou un métal alcalin ou alcalino-terreux, ladite composition de caoutchouc comprenant un sel de thiosulfate et au plus 0,1 pce d’un sel d’un métal de transition. Produit renforcé selon la revendication précédente dans lequel B représente un atome d’hydrogène ou un métal alcalin ou alcalino-terreux choisi parmi le magnésium, le calcium et le sodium, et préférentiellement est un atome d’hydrogène. Produit renforcé selon l’une quelconque des revendications précédentes dans lequel R 1 représente un atome d’hydrogène ou un groupe choisi parmi les groupes alkyles comprenant de 1 à 5 atomes de carbone, préférentiellement de 1 à 3 atomes de carbone, les groupes alkylecarbonyles et alcényles comprenant de 2 à 5 atomes de carbone et de manière préférée de 2 à 4 atomes de carbone et les groupes alcénylcarbonyles comprenant de 3 à 5 atomes de carbone et de manière préférée de 3 à 4 atomes de carbone. Produit renforcé selon la revendication 1 ou 2 dans lequel R 1 représente un atome d’hydrogène. Produit renforcé selon la revendication 1 dans lequel le dérivé d’ascorbate de formule générale (I) est choisi parmi l’acide ascorbique, l’ascorbate de calcium, l’ascorbate de sodium et l’ascorbate de magnésium, préférentiellement choisi parmi l’ascorbate de magnésium et l’acide ascorbique et de manière préférée est l’acide ascorbique. Produit renforcé selon l’une quelconque des revendications précédentes, dans lequel la teneur en dérivé d’ascorbate de formule générale (I) dans la composition de caoutchouc va de 0,5 à 10 pce, et de préférence va de 1 à 8 pce. Produit renforcé selon l’une quelconque des revendications précédentes dans lequel le sel de thiosulfate est un sel d’hexaméthylène 1,6-bisthiosulfate, de préférence est l’hexaméthylène 1,6-bisthiosulfate de sodium. Produit renforcé selon l’une quelconque des revendications précédentes dans lequel la composition de caoutchouc comprend au moins 8 pce d’un oxyde de zinc. Produit renforcé selon l’une quelconque des revendications précédentes dans lequel la charge renforçante de la composition de caoutchouc comprend du noir de carbone, de la silice ou un mélange de noir de carbone et de silice. Produit renforcé selon l’une quelconque des revendications précédentes dans lequel la charge renforçante de la composition de caoutchouc comprend de la silice et au plus 4 pce de noir de carbone. Produit renforcé selon l’une quelconque des revendications précédentes dans lequel la composition de caoutchouc comprend un élastomère diénique choisi dans le groupe constitué par les polybutadiènes, le caoutchouc naturel, les polyisoprènes de synthèse, les copolymères de butadiène, les copolymères d'isoprène, et les mélanges de ces élastomères, et de préférence choisi dans le groupe constitué par le caoutchouc naturel, les polyisoprènes de synthèse et leurs mélanges. Article fini ou semi-fini comprenant un produit renforcé selon l’une quelconque des revendications 1 à 11. Bandage pneumatique ou non pneumatique comprenant un produit renforcé selon l’une des revendications 1 à 11.